(57)【要約】【課題】長手方向の強度が大きい炭素繊維強化プラスチック製の補強材を製造する。【解決手段】熱硬化性樹脂を含浸した多数本の炭素繊維はその横断面が円形となるように成形されて炭素繊維束（ＣＦ束）31とされる。横断面が円形の熱硬化性樹脂が含浸されたＣＦ31にらせん状にテープ材を巻付け，テープ材を巻き付けたＣＦ束31をプレス装置に送る。プレス装置においてＣＦ束31は，ヒータ53で加熱されつつエンドレスベルト51のプレス面によって一方向にプレスされる。プレス時に余剰の熱硬化性樹脂がテープ材のすき間から外に排出される。プレスすることで横断面が長方形に形成されかつ加熱することで熱硬化性樹脂が硬化した補強材を巻取りリールに巻取る。【選択図】図１１
2014125583.tif 000002
【特許請求の範囲】
【請求項１】
未硬化の熱硬化性樹脂を含浸させた，繊維方向が長手方向に揃っている複数本の炭素繊維から構成される横断面円形の炭素繊維束にらせん状にテープ材を巻付け，
テープ材が巻き付けられた横断面円形の炭素繊維束を横断面方形に変形し，
横断面方形のテープ材が巻き付けられた炭素繊維束を加熱して上記熱硬化性樹脂を硬化する，
炭素繊維強化プラスチック製補強材の製造方法。
【請求項２】
連続して供給される複数本の炭素繊維に熱硬化性樹脂を含浸し，
熱硬化性樹脂を含浸させた複数本の炭素繊維を，上記炭素繊維の方向を長手方向に揃えた状態で横断面円形に成形して炭素繊維束にし，
熱硬化性樹脂を含浸させた横断面円形の炭素繊維束にらせん状にテープ材を巻付け，
テープ材が巻き付けられた横断面円形の炭素繊維束を横断面方形に変形し，
横断面方形のテープ材が巻き付けられた炭素繊維束を加熱して上記熱硬化性樹脂を硬化する，
炭素繊維強化プラスチック製補強材の製造方法。
【請求項３】
炭素繊維が巻き回された複数台の繰出しリールのそれぞれから炭素繊維を繰出し，
繰出しリールから繰出された複数本の炭素繊維に熱硬化性樹脂を含浸し，
熱硬化性樹脂を含浸させた複数本の炭素繊維を，上記炭素繊維の方向を長手方向に揃えた状態でその横断面が円形となるようにダイスを通して成形して炭素繊維束にし，
上記横断面円形の熱硬化性樹脂を含浸させた炭素繊維束にらせん状にテープ材を巻付け，
上記テープ材が巻き付けられた炭素繊維束を押圧して横断面を長方形に形成し，
横断面が長方形に形成されたテープ材が巻き付けられた炭素繊維束を加熱して上記熱硬化性樹脂を硬化し，
熱硬化性樹脂が硬化した炭素繊維束を巻取りリールに巻取る，
炭素繊維強化プラスチック製補強材の製造方法。
【請求項４】
上記テープ材を，隣接するテープ材の側部と重なり合う側部を持つように上記横断面が円形の炭素繊維束に巻き付ける，
請求項１から３のいずれか一項に記載の炭素繊維強化プラスチック製補強材の製造方法。
【請求項５】
上記熱硬化性樹脂がエポキシ樹脂である，
請求項１から４のいずれか一項に記載の炭素繊維強化プラスチック製補強材の製造方法。
【請求項６】
熱硬化性樹脂が硬化した炭素繊維束から上記テープ材をはぎ取る，
請求項１から５のいずれか一項に記載の炭素繊維強化プラスチック製補強材の製造方法。
【請求項７】
熱硬化性樹脂が硬化した炭素繊維束の表面を研削ないし研磨する，
請求項１から６のいずれか一項に記載の炭素繊維強化プラスチック製補強材の製造方法。
【請求項８】
上記テープ材が多孔質のものである，
請求項１から７のいずれか一項に記載の炭素繊維強化プラスチック製補強材の製造方法。
【請求項９】
請求項１から８のいずれか一項に記載の製造方法によって製造された，炭素繊維強化プラスチック製補強材。
【発明の詳細な説明】
【技術分野】
【０００１】
この発明は，炭素繊維強化プラスチック製補強材の製造方法および炭素繊維強化プラスチック製補強材に関する。
【背景技術】
【０００２】
多数本の炭素繊維にエポキシ樹脂等のマトリックスを含浸させたプリプレグをシート状に形成し，このシート状プリプレグを複数層積層したもの（擬似等方性積層板）が知られている。各層の炭素繊維の方向を（ 360／ｎ）°ずつずらしてｎ層積層することで，様々な方向に補強効果が発揮される。しかしながら，擬似等方性積層板はそこに含まれる炭素繊維に最大の強度（引張強度および圧縮強度）を発揮させることができない。炭素繊維にその最大強度を発揮させるには，炭素繊維の方向を全体として一方向に揃えることが必要である。
【０００３】
炭素繊維の方向を一方向に揃える場合，一般に引抜き成形（プルトリュージョン）が用いられる（特許文献１）。しかしながら，引抜き成形では金型にプリプレグが接触して擦れ合うために，特に表層において炭素繊維を一方向に揃えることは容易ではない。表層に位置する炭素繊維が切れたり，毛羽立つこともある。またプリプレグと金型との間の潤滑が必要とされるので，プリプレグにおけるエポキシ樹脂等のマトリックスの体積含有率は60％程度は確保しなればならず，逆に言えば炭素繊維の体積含有率は40％程度にとどめざるを得ない。さらに，引抜き成形では金型とプリプレグの接触抵抗をプリプレグの全周において均一とするのは難しい。金型の出口において上記接触抵抗に偏りがあると，最終的に得られる炭素繊維強化プラスチック製品が湾曲してしまう。
【先行技術文献】
【特許文献】
【０００４】
【特許文献１】特表２００４−５３５５２７号公報
【発明の開示】
【０００５】
この発明は，長手方向の強度が大きい炭素繊維強化プラスチック製の補強材の製造方法を提供することを目的とする。
【０００６】
この発明はまた，長手方向の強度が大きい炭素繊維強化プラスチック製の補強材を提供することを目的とする。
【０００７】
第１の発明による炭素繊維強化プラスチック製補強材の製造方法は，未硬化の熱硬化性樹脂を含浸させた，繊維方向が長手方向に揃っている複数本の炭素繊維から構成される横断面円形の炭素繊維束にらせん状にテープ材を巻付け，テープ材が巻き付けられた横断面円形の炭素繊維束を横断面方形に変形し，横断面方形のテープ材が巻き付けられた炭素繊維束を加熱して上記熱硬化性樹脂を硬化する。
【０００８】
第１の発明による製造方法によって製造される炭素繊維強化プラスチック製補強材は，熱硬化性樹脂が含浸された複数本の炭素繊維を横断面が方形となるように形成したもので，有限の長さを有しかつその全長にわたって長手方向に上記複数本の炭素繊維の方向が揃えられている。補強材の全長にわたって横断面の方形の形状は同一である。
【０００９】
第１の発明によると，テープ材によって周囲を拘束した状態の未硬化の熱硬化性樹脂が含浸された炭素繊維束を横断面円形から横断面方形に変形し，その後熱硬化性樹脂を硬化するので，炭素繊維の方向を乱すことなく補強材を製造することができる。横断面円形から横断面方形への変形と熱硬化性樹脂の硬化（加熱）は同時進行で行ってもよい。複数本の炭素繊維の方向が補強材の長手方向に揃っている（補強材の長手方向と複数本の炭素繊維の長手方向が平行である）補強材が製造されるので，補強材の長手方向に炭素繊維の引張強度および圧縮強度を最大に発揮させることができる。すなわち，長手方向（繊維方向）の強度が格段に大きい補強材を製造することができる。
【００１０】
変形後の炭素繊維束の横断面の形状は方形の４つの隅に丸みがあるものでもよく，若干の外側に膨らむ湾曲を持つものであってもよい。もっとも熱硬化性樹脂が硬化した炭素繊維束の表面を研削ないし研磨することで隅の丸みや外側に膨らむ湾曲を無くすようにしてもよい。
【００１１】
第１の発明による製造方法によって製造される炭素繊維強化プラスチック製補強材は，典型的には，風力発電機のブレード（翼），コンクリート構造物，自動車の外板などの補強材として用いられる。たとえば，複数本の補強材を組み合わせて一体化したものが，風力発電機のブレードの長手方向にその長手方向を向けてブレードの内部に固定される。第１の発明によって製造される補強材は長手方向の強度が大きく，軽く，しかも腐食しにくい。長期間にわたって補強材としての機能を発揮し続けることができる。
【００１２】
補強材の強度は，炭素繊維と熱硬化性樹脂の体積含有率（体積割合）にも依存する。補強材を占める炭素繊維の体積含有率が大きいほど補強材の長手方向の強度は大きくなる。
【００１３】
好ましくは，上記テープ材は，隣接するテープ材の側部と重なり合う側部を持つようにして上記横断面が円形の炭素繊維束に巻き付けられる。テープ材によって全周にわたって拘束した状態の熱硬化性樹脂が含浸された炭素繊維束を断面円形から断面方形に変形し，その後熱硬化性樹脂を硬化することによって，炭素繊維の方向を乱すことなく補強材を製造することができる。また横断面の形状を円形から方形に変形するときに余剰の未硬化の熱硬化性樹脂をテープ材のすき間から外部に（テープ材の内側から外側に）排出することができるので，熱硬化性樹脂の体積含有率が減少し，相対的に炭素繊維の体積含有率が増加する。また，余剰の熱硬化性樹脂を外部に排出することで空洞（ボイド）も除去することができる。すべての炭素繊維が長手方向に揃っており，炭素繊維の体積含有率が大きく，高品質の補強材を製造することができる。さらに炭素繊維束はその横断面の形状が円形から方形に変形するので，炭素繊維束の横断面における周長は変形に伴って長くなり，余剰の熱硬化性樹脂がテープ材の外部に排出されてもテープ材による炭素繊維束の拘束（締付け）効果を持続することができ，これも炭素繊維の方向の乱れの発生を無くすまたは軽減することに寄与する。55％〜70％の炭素繊維の体積含有率を持つ補強材を製造することができる。
【００１４】
一実施態様では上記熱硬化性樹脂がエポキシ樹脂である。
【００１５】
熱硬化性樹脂が硬化した炭素繊維束から上記テープ材をはぎ取ってもよい。
【００１６】
一実施態様では，上記テープ材は多孔質のもの，たとえば不織布が用いられる。不織布を通して熱硬化性樹脂を外部に排出することができる。
【００１７】
第２の発明による炭素繊維強化プラスチック製補強材の製造方法は，連続して供給される複数本の炭素繊維に熱硬化性樹脂を含浸し，熱硬化性樹脂を含浸させた複数本の炭素繊維を，上記炭素繊維の方向を長手方向に揃えた状態で横断面円形に成形して炭素繊維束にし，熱硬化性樹脂を含浸させた横断面円形の炭素繊維束にらせん状にテープ材を巻付け，テープ材が巻き付けられた横断面円形の炭素繊維束を横断面方形に変形し，横断面方形のテープ材が巻き付けられた炭素繊維束を加熱して上記熱硬化性樹脂を硬化する。
【００１８】
第２の発明による製造方法においても，すべての炭素繊維が長手方向に揃っており，炭素繊維の体積含有率が大きく，高品質の補強材を製造することができる。
【００１９】
第３の発明による炭素繊維強化プラスチック製補強材の製造方法は，炭素繊維が巻き回された複数台の繰出しリールのそれぞれから炭素繊維を繰出し，繰出しリールから繰出された複数本の炭素繊維に熱硬化性樹脂を含浸し，熱硬化性樹脂を含浸させた複数本の炭素繊維を，上記炭素繊維の方向を長手方向に揃えた状態でその横断面が円形となるようにダイスを通して成形して炭素繊維束にし，上記横断面円形の熱硬化性樹脂を含浸させた炭素繊維束にらせん状にテープ材を巻付け，上記テープ材が巻き付けられた炭素繊維束を押圧して横断面を長方形に形成し，横断面が長方形に形成されたテープ材が巻き付けられた炭素繊維束を加熱して上記熱硬化性樹脂を硬化し，熱硬化性樹脂が硬化した炭素繊維束を巻取りリールに巻取る。
【００２０】
第３の発明による製造方法においても，すべての炭素繊維が長手方向に揃っており，炭素繊維の体積含有率が大きく，高品質の補強材を製造することができる。
【００２１】
この発明は上述した第１，第２および第３の発明による炭素繊維強化プラスチック製補強材の製造方法によって製造される炭素繊維強化プラスチック製補強材も提供する。
【図面の簡単な説明】
【００２２】
【図１】炭素繊維強化プラスチック製の補強材の平面図である。
【図２】炭素繊維強化プラスチック製の補強材の側面図である。
【図３】図２のIII−III線に沿う拡大断面図である。
【図４】図２のIV−IV線に沿う部分拡大断面図である。
【図５】多数本の補強材がまとめられている様子を示す斜視図である。
【図６】他の実施例の炭素繊維強化プラスチック製の補強材の平面図である。
【図７】他の実施例の炭素繊維強化プラスチック製の補強材の側面図である。
【図８】図７のVIII−VIII線に沿う拡大断面図である。
【図９】図７のIX−IX線に沿う部分拡大断面図である。
【図１０】炭素繊維強化プラスチック製の補強材の製造装置を示す。
【図１１】炭素繊維強化プラスチック製の補強材の製造装置を示す。
【図１２】炭素繊維束にテープ材を巻き付けている様子を示す。
【図１３】テープ材が巻き付けられた炭素繊維束の拡大断面図である。
【図１４】プレス成形後の炭素繊維束の拡大断面図である。
【図１５】図11に対応する，他の実施例の炭素繊維強化プラスチック製の補強材の製造装置を示す。
【図１６】プレスヘッドの横断面を示す。
【図１７】他の実施例のプレスヘッドの横断面を示す。
【図１８】さらに他の実施例のプレスヘッドの横断面を示す。
【実施例】
【００２３】
図１は炭素繊維強化プラスチック（Carbon Fiber Reinforced Plastic ）（ＣＦＲＰ）製補強材１の平面図を示している。図２は補強材１の側面図を示している。図３は図２のIII−III線に沿う補強材１の拡大横断面図である。図４は図２のIV−IV線に沿う一部拡大縦断面図である。図５は複数本の補強材１が規則的に配列されて一体化されている様子を示す斜視図である。
【００２４】
補強材１は扁平状であり，その横断面はほぼ長方形で，横断面に表れる２つの長辺が補強材１の幅に，２つの短辺が補強材１の厚さにそれぞれ相当する。補強材１はたとえば８mm〜10mm程度の幅を有しかつ３mm〜５mmの厚さを持つように形成される。
【００２５】
補強材１は，それぞれの直径がたとえば５μｍの，熱硬化性樹脂12たとえばエポキシ樹脂を含浸した，多数本のたとえば60万本の炭素繊維11から構成され，補強材１に含まれる多数本の炭素繊維11はすべて補強材１の長手方向に揃っている（一方向性）。図３および図４には上記炭素繊維11が強調して（かなり太く）描かれている。補強材１を占める炭素繊維11の体積含有率Ｖｆは最終的にはたとえば55％から70％程度とされる。
【００２６】
補強材１はたとえば風力発電機のブレード（翼）の補強材として用いられる。たとえば図５に示すように規則的に配列されて一組にまとめられ，互いに接着された複数本の補強材１が，その長手方向をブレードの長手方向に一致させてブレードの内部に固定される。補強材１の長さは補強材１が用いられる最終製品，上述の場合ブレードの長さに依存して適宜選択される。
【００２７】
図６は他の実施例の補強材２の平面図である。図７は補強材２の側面図である。図８は図７のVIII−VIII線に沿う拡大横断面図である。図９は図７のIX−IX線に沿う一部拡大縦断面図である。補強材２はその表層の近くに長手方向にらせん状に巻付けられた厚さ 0.1mm程度の不織布テープ21を有する点が，図１から図４に示す補強材１と異なる。不織布テープ21は隣接する不織布テープ21の側部と重なり合う側部を持つようにしてらせん状に巻き付けられている。不織布テープ21は多孔質であるので，補強材２の製造工程において熱硬化性樹脂12が不織布テープ21に染込み，これにより補強材２の表面（不織布テープ21の外側）には薄い熱硬化性樹脂12の層が形成される。表面の熱硬化性樹脂12の層が薄いので，表層近くの不織布テープ21を外部から視認することができる。不織布テープ21同士が上下に重なっている範囲（二層範囲）では不織布テープ21の色がやや強く見え，不織布テープ21同士が重なっていない範囲（単層範囲）では熱硬化性樹脂12の色がやや強く見える。このため，図６および図７に示すように，補強材２の表面には二層の不織布テープ21の範囲（図６および図７において左右方向に幅広の範囲）と単層の不織布テープ21の範囲（図６および図７において左右方向に幅狭の範囲）とが長手方向に交互に現れ，これが補強材２の表面に模様となって現れる。
【００２８】
以下，図10〜図14を参照して補強材１の製造工程を説明する。
【００２９】
図10および図11は補強材１を連続して製造する製造装置を概略的に示している。図10を参照して， 120,000本の炭素繊維11を束ねた炭素繊維トウ（以下，「ＣＦトウ11」という）がそれぞれ巻き回された50個の繰出しリール41が用意される（図10には９つの繰出しリール41のみが示されている）。張力調整装置を備えるクリールスタンドに取り付けられた50個の繰出しリール41のそれぞれから，50本のＣＦトウ11が等しい張力で繰出される。
【００３０】
多数（50個以上）のガイド孔（図示略）が形成されたガイド板42，43，44，45が間隔をあけて設けられている。50台の繰出しリール41から繰出された50本のＣＦトウ11のそれぞれはガイド板42〜45の各ガイド孔を１本ずつ通されて整列した状態で進行する。
【００３１】
50本のＣＦトウ11はガイド板43，44の位置で浴槽46に溜められた液状の熱硬化性樹脂（たとえばエポキシ樹脂）12に浸される。浴槽46を通過するときにＣＦトウ11に熱硬化性樹脂12が含浸する。ＣＦトウ11に熱硬化性樹脂を含浸させたものは一般にプリプレグと呼ばれる。
【００３２】
50本のプリプレグは次にダイス48に進む。ダイス48には通過孔48ａが形成されている。通過孔48ａはその横断面が円形で，入口から出口に向かうにつれて先細に形成されている。50本のプリプレグはダイス48の通過孔48ａをその入口から出口に向けて通されて，ここで50本のプリプレグが束ねられて，横断面がほぼ円形のプリプレグの束（以下，これを「ＣＦ束31」という）が形成される。１本のＣＦ束31には60万本（＝ 120,000本×50）の炭素繊維11が含まれ，そのすべてがＣＦ束31の長手方向に揃っている。ＣＦ束31の状態において炭素繊維11の体積含有率Ｖｆは40％〜60％程度である。
【００３３】
図12に拡大して示すように，次にＣＦ束31の周囲にテープ材（ラッピング材）32を長手方向にらせん状に巻き付ける。テープ材32は隣接するテープ材32の側部と重なり合う側部を持つようにしてらせん状に巻き付けられる。テープ材32としては，片面に粘着材が塗布されたたとえば幅15.0mm，厚さ0.04mmのポリエステル製テープが用いることができる。約6.70mmの直径を持つ，テープ材32が巻き付けられた横断面が円形のＣＦ束31に仕上げられる。テープ材32が巻き付けられた状態のＣＦ束31の横断面を図13に拡大して示す。
【００３４】
図11を参照して，テープ材32が巻き付けられたＣＦ束31は次にプレス装置に進む。プレス装置は，ＣＦ束31をその両面から挟んでプレスするプレス面が互いに平行な姿勢で対向するように設けられた２つの環状のステンレス製エンドレスベルト51を備える。２つの環状のエンドレスベルト51のそれぞれはその両端が駆動輪50に掛けられており，駆動輪50が回転駆動することで連続して移動する。
【００３５】
２つのエンドレスベルト51のそれぞれのプレス面の背面がわに，プレス面の平行な姿勢を保ちかつ均等な押圧を確保するための複数の補助ローラ52が設けられている。また，２つのエンドレスベルト51のそれぞれのプレス面の背面がわにはヒータ53もそれぞれ設けられており，ヒータ53によってＣＦ束31はたとえば140℃に加熱される。
【００３６】
テープ材32が巻き付けられた横断面円形のＣＦ束31は加熱されながらプレスされる。プレス成形のときに未硬化（硬化前）の熱硬化性樹脂12が流動することでテープ材32同士の上記粘着材による接着が部分的に剥がれ，テープ材32同士が重なり合っている箇所のすき間から熱硬化性樹脂12の一部が外にはみ出てくる。プレス成形を経ることでテープ材32が巻き付けられたＣＦ束31は扁平となり，厚さ３mm，幅10mm程度のほぼ矩形の横断面を持つものとなる。図14にプレス成形後のテープ材32が巻き付けられているＣＦ束31の横断面を拡大して示す。
【００３７】
熱硬化性樹脂12の硬化後，らせん状に巻き付けられているテープ材32およびはみ出した熱硬化性樹脂12を除去し，さらに表面を研削ないし研磨することによって補強材１が完成する。幅方向の両側の膨み（図14参照）およびテープ材32を巻き付けていたことによって表面に生じる熱硬化性樹脂12のらせん状の微細な凸部は，表面の研削ないし研磨によって除去される（図３，図４参照）。
【００３８】
完成した補強材１は，２ｍ程度の胴径を持つ巻取りリール（ドラム）（図示略）に巻取られて保管，出荷等される。必要に応じて，上述したように複数本の補強材１が一組に束ねられて（図５参照），たとえば風力発電機のブレードの補強部材として用いられる。
【００３９】
テープ材32によってＣＦ束31の周囲を拘束した状態でプレス成形は行われるので，ＣＦ束31を厚さ方向にプレスしてもＣＦ束31は幅方向（図14における左右方向）に際限なく広がってしまうことはなく，炭素繊維11の方向の乱れはほとんど生じない。また，プレス時にテープ材32のすき間から熱硬化性樹脂12の一部が外にはみ出すので，最終的に形成される補強材１中の炭素繊維11の体積含有率Ｖｆは，横断面が円形のＣＦ束31のときの体積含有率Ｖｆよりも10％〜15％程度増加し，おおよそ55％〜70％となる。補強材１中に空洞（ボイド）も生じにくい。さらに，引抜き成形する場合よりも直線性のよい（湾曲していない）補強材１を成形することができる。引抜き成形する場合に生じることがある表面不良（炭素繊維11の切れ，毛羽立ち）も発生しない。なお，熱硬化性樹脂12の一部が外にはみ出すので，横断面長方形のＣＦ束31（補強材１）の断面積は横断面円形のときのＣＦ束31の断面積よりも小さくなるが，横断面円形の形状から横断面長方形の形状に変形するので，横断面長方形のＣＦ束31（補強材１）の断面周長は横断面円形のときのＣＦ束31の周長よりも数％長くすることができ，このためテープ材32によるＣＦ束31の周囲の拘束は熱硬化性樹脂12の一部が外に排出されても継続する。
【００４０】
なお，テープ材32は必ずしもはぎ取る必要はなく，補強材１の表面にそのまま残しておいてもよい。
【００４１】
補強材２（図６〜図９）についても補強材１と同様にして製造される。上述したように補強材２については不織布テープ21に熱硬化性樹脂12が染込み，不織布テープ21は補強材２に概略一体化されるので，不織布テープ21ははぎ取らずにそのまま残しておいてもよい。もっとも補強材２についても表面の薄い熱硬化性樹脂12を研削ないし研磨してもよいし，研削ないし研磨によってさらに不織布テープ21の一部または全部をはぎ取ってもよい。
【００４２】
図15は図11に相当する他の実施例のプレス装置を示している。図16は図15のXVI−XVI線に沿う後述するプレスヘッドの横断面を拡大して示している。図15に示すプレス装置は，エンドレスベルト51のプレス面によってテープ材32が巻き付けられたＣＦ束31がプレスされるのではなく，２つのエンドレスベルト51のそれぞれのプレス面がわに多数設けられたプレスヘッド半体61によってＣＦ束31がプレスされる点が，図11に示すプレス装置と異なる。図11に示すプレス装置と同一部材には同一符号を付し重複説明を省略する。
【００４３】
図16を参照して，プレスヘッド半体61はその両側に側壁部61ｂを備え，両側の側壁部61ｂによって挟まれる凹部（溝部）61ａを有している。２つの同一形状のプレスヘッド半体16がその凹部61ａを対向させて重ね合わされることで，横断面が矩形の空間を持つプレス型が形成される。テープ材32が巻き付けられた横断面円形のＣＦ束31は２つのプレスヘッド半体61の凹部61ａに入って挟まれ，ここでプレスされて横断面長方形に形成される。
【００４４】
図17は変形例のプレスヘッドを示すもので，図16に相当する横断面図である。このプレスヘッドは平板状プレス板63とプレスヘッド半体62とから構成され，一方のエンドレスベルト51（図15参照）に平板状プレス板63が，他方のエンドレスベルト51にプレスヘッド半体62が，それぞれ多数設けられる。プレスヘッド半体62の両側の側壁部62ｂの高さが図16に示すプレスヘッド半体61の側壁部61ｂよりも高く，このためプレスヘッド半体62の凹部62ａの深さは図16に示すプレスヘッド半体61の凹部61ａよりも深い。平板状プレス板63によってプレスヘッド半体62の凹部62ａの上面を閉じるようにしてテープ材32が巻き付けられた断面円形のＣＦ束31はプレスされる。平板状プレス板63を用いることなく，エンドレスベルト51自体によってプレスするようにしてもよい。
【００４５】
図18はさらに他の変形例のプレスヘッドを示すもので，図16に相当する横断面図である。プレスヘッド半体16Ａにはエンドレスベルト51の幅方向に３つの凹部61ａが間隔をあけて形成されている。複数本の補強材１を同時に製造することができる。
【符号の説明】
【００４６】
１，２  炭素繊維強化プラスチック製補強材
11  炭素繊維
12  熱硬化性樹脂（エポキシ樹脂）
21  不織布テープ
31  炭素繊維束（ＣＦ束）
32  テープ材
41  繰出しリール
48  ダイス
53  ヒータ
【図１】
2014125583.tif 000003
【図２】
2014125583.tif 000004
【図３】
2014125583.tif 000005
【図４】
2014125583.tif 000006
【図５】
2014125583.tif 000007
【図６】
2014125583.tif 000008
【図７】
2014125583.tif 000009
【図８】
2014125583.tif 000010
【図９】
2014125583.tif 000011
【図１０】
2014125583.tif 000012
【図１１】
2014125583.tif 000013
【図１２】
2014125583.tif 000014
【図１３】
2014125583.tif 000015
【図１４】
2014125583.tif 000016
【図１５】
2014125583.tif 000017
【図１６】
2014125583.tif 000018
【図１７】
2014125583.tif 000019
【図１８】
2014125583.tif 000020